НИТЬ МИШУРНАЯ

Полезная модель относится к текстильной промышленности, в частности к нитям, содержащим стержневую нить, обкрученную металлической, и может быть использована при изготовлении экранирующих трикотажных перчаток и носков для комплектов специальной одежды, предназначенной для защиты от электромагнитных полей радиочастотного диапазона (далее - ЭМП РЧ).
Известна комбинированная нить, содержащая гибкий сердечник, выполненный из, по меньшей мере, одной углеродной комплексной нити линейной плотности, по меньшей мере, 100 текс, одной мишурной нити линейной плотности, по меньшей мере 50 текс, и, по меньшей мере, одной комплексной арамидной нити, расположенных параллельно. Сердечник обкручен в двух противоположных направлениях комплексными арамидными нитями, степень обкрутки составляет, по меньшей мере, 10 витков/см в каждом направлении.
В качестве арамидной комплексной нити сердечника и обкруточных нитей используют нити на основе полипарабензимидазолтерефталамида, или сополипарабензимидазолтерефталамида, или сополипарафенилентерефталамида (RU 2127778 С1, кл. D02G 3/38, 20.03.1999).
Даная комбинированная нить применяется при изготовлении трикотажных изделий, например перчаток, используемых для защиты пользователя от электрического тока высокого напряжения, но не предназначена для изготовления перчаток и носков, входящих в состав комплектов специальной одежды, экранирующей от ЭМП РЧ.
Наиболее близким аналогом предложенного технического решения является нить мишурная, состоящая из волокнистой основы, выполненной из арамидного волокна, окрученной круглой или расплющенной медной проволокой с покрытием из олова или серебра (RU 52516 U1, кл. Н01В 11/06, 27.03.2006).
Данная полезная модель относится к кабельной технике и может быть использована, в частности, в тканях специального назначения, для изготовления электромагнитных экранов в конструкциях проводов и кабелей.
Недостатком указанной мишурной нити является то, что арамидное волокно, используемое в качестве волокнистой основы, имеет удлинение при разрыве 2,7-4,5%, что свидетельствует о низких показателях эластичности и способности к растяжению и не позволяет использовать мишурные нити на его основе для изготовления трикотажных перчаток и носков на существующем оборудовании.
Удлинение при разрыве полиамидной нити линейной плотности 6,7 текс по ГОСТ 10063-93 составляет 31±3%.
Кроме того, нити из арамидного волокна имеют высокую стоимость, что делает их использование при изготовлении перчаток и носков, подверженных износу и частой замене, экономически нецелесообразным.
Техническим результатом полезной модели является изготовление мишурных нитей, предназначенных для производства трикотажных перчаток и носков, обеспечивающих защиту от электромагнитных полей радиочастотного диапазона в составе экранирующих комплектов.
Данный технический результат достигается тем, что в нити мишурной, состоящей из волокнистой основы, окрученной медной посеребренной расплющенной проволокой, волокнистая основа выполнена из многофиламентной полиамидной нити линейной плотности 6,7 текс с круткой не менее 200 кр/м, а в качестве упомянутой проволоки использована медная посеребренная расплющенная проволока диаметром не более 0,08 мм.
При этом количество филаментов в полиамидной нити равно 24.
При этом массовое соотношение многофиламентной полиамидной нити и медной посеребренной расплющенной проволоки составляет от 1:5 до 1:9 соответственно.
При этом линейная плотность нити мишурной составляет не более 70 текс.
Отличительной особенностью предложенного технического решения является то, что использование в качестве волокнистой основы многофиламентной полиамидной (ПА) нити линейной плотности 6,7 текс с круткой не менее 200 кр/м и медной посеребренной расплющенной поволоки диаметром не более 0,08 мм при их массовом соотношении от 1:5 до 1:9 позволяет получить мишурную нить линейной плотности не более 70 текс, что дает возможность эффективно использовать ее при изготовлении трикотажных перчаток и носков в составе экранирующего комплекта одежды, предназначенного для защиты от ЭМП РЧ.
Использование полиамидной многокомпонентной (f=24) нити линейной плотности 6,7 текс позволяет улучшить тактильные свойства мишурной нити и получить эластичную мишурную нить малого диаметра, что необходимо для вязания перчаток на перчаточном автомате 13-15 класса и носков на круглочулочных автоматах 15 класса.
Использование медной расплющенной проволоки позволяет более плотно покрыть поверхность полиамидной нити, что улучшает электропроводящие свойства мишурных нитей, а также уменьшает их диаметр.
2
2
Удельное электрическое сопротивление серебра (0,015 Ом⋅мм/м) ниже, чем у меди (0,018 Ом⋅мм/м), поэтому сопротивление мишурной нити, покрытой серебром будет меньше, что дополнительно повышает коэффициент экранирования трикотажных перчаток и носков от электромагнитного излучения.
Экспериментальным путем установлено, что использование в качестве сердечника и оплетки иных химических и металлических нитей с иными техническими характеристиками и в других массовых соотношениях, кроме заявленных, не позволяет получить мишурную нить, пригодную для изготовления экранирующих трикотажных перчаток и носков с высокими эксплуатационными свойствами.
При изготовлении мишурной нити использованы полиамидная нить линейной плотности 6,7 текс, многофиламентная (количество филаментов 24) с круткой не менее 200 кр/м по ГОСТ 10063-93 и медная проволока диаметром не более 0,08 мм по ГОСТ 2112-79.
Для получения плоского сечения медную проволоку расплющивают путем волочения. При нанесении тонкого слоя серебра используют гальванический метод: проволоку пропускают через электролит, насыщенный серебром. Содержание серебра составляет 5% (около 3 мкм серебра на поверхности проволоки).
Нить изготавливают на мишурном станке, обычно применяемом при производстве мишурных нитей.
Экспериментальные образцы предложенной мишурной нити изготовлены по техническим условиям (ТУ 14.12.30-004-00302178-2017), разработанным специалистами ОАО «ИНПЦ ТЛП».
Технические характеристики и результаты испытаний экспериментальных образцов мишурной нити представлены в таблице.
Полученные мишурные нити были использованы при изготовлении трикотажных перчаток и носков для экранирующих комплектов специальной одежды по ГОСТ 12.4.305-2016, коэффициент экранирования от ЭМП РЧ составил 32,8 дБ (по ГОСТ - не менее 30 дБ).
Заявляемая нить мишурная может быть изготовлена промышленным способом в условиях фабричного производства, с использованием имеющегося оборудования, материалов и технологии.